(57)【要約】【課題】ゼオライトを含む発熱性廃棄物の保管中もしくは運搬中に発熱性廃棄物が発熱を起こした場合、作業員の火傷、発煙、火災等の問題が起きる可能性がある。ゼオライトを含む発熱性廃棄物の保管、利用を容易かつ安全なものとするために、ゼオライトを含む発熱性廃棄物の発熱を低減させる処理方法を提供する。【解決手段】ゼオライトを含む発熱性廃棄物の発熱を低減させるために、該発熱性廃棄物を加熱処理した後、冷却処理する。該加熱処理は、３００℃以上の温度で行う加熱処理とすることができ、該冷却処理は、水冷及び／又は空冷による冷却処理とすることができる。【選択図】なし【特許請求の範囲】
【請求項１】
ゼオライトを含む発熱性廃棄物を加熱処理後、冷却処理を行うことを特徴とするゼオライトを含む発熱性廃棄物の処理方法。
【請求項２】
前記加熱処理は、３００℃以上の温度で行う加熱処理であることを特徴とする請求項１に記載のゼオライトを含む発熱性廃棄物の処理方法。
【請求項３】
前記加熱処理は、６００℃以上の温度で1時間以上行う加熱処理であることを特徴とする請求項２に記載のゼオライトを含む発熱性廃棄物の処理方法。
【請求項４】
前記冷却処理は、水冷及び／又は空冷による冷却処理であることを特徴とする請求項１、請求項２又は請求項３のいずれかに記載のゼオライトを含む発熱性廃棄物の処理方法。
【発明の詳細な説明】
【技術分野】
【０００１】
本発明は、ゼオライトを含む発熱性廃棄物の処理方法に関するものである。
【背景技術】
【０００２】
ゼオライトは、吸着、吸湿、触媒、脱臭、抗菌、土壌改良等幅広い用途に使用されるが、
これらの用途に使用後は、ゼオライトを含む廃棄物が発生する。このゼオライトを含む
廃棄物の処理方法の一つとして、セメント製造の原料や燃料として利用することが行な
われていた。（例えば特許文献１参照）
【０００３】
ゼオライトは、その細孔内に外部から供給された水分子等が吸着されることによって吸着熱を発生する。このようなゼオライトを含むことにより発熱性を示す廃棄物は、積上げて保管もしくは運搬している際に外部から水分が供給された場合、吸着熱は内部で蓄熱され、発熱を起こす等の問題があった。このように発熱性廃棄物が発熱を起こした場合、発熱性廃棄物の運搬などを行う作業員が火傷したり、付近の発火性物質を加熱し、発煙、発火を引き起こし、火災となる等の問題が起きる可能性があった。しかしながら、従来、ゼオライトを含む発熱性廃棄物は、何も処理されず、そのまま原料の一部としてセメント工場に受入れられていた。したがって、その保管等には水分との接触に厳重な注意を払うか水分と接触しない設備や施設で行われる必要があった。
【０００４】
【特許文献１】特開２００６−１６０５７３号公報
【発明の概要】
【発明が解決しようとする課題】
【０００５】
ゼオライトを含む発熱性廃棄物の保管中もしくは運搬中に発熱性廃棄物が発熱を起こした場合、発熱性廃棄物の運搬などを行う作業員が火傷する、または付近の発火性物質を加熱し、発煙、発火を引き起こし、火災となる等の問題が起きる可能性がある。
【０００６】
本発明は、このような従来の問題に鑑み、ゼオライトを含む発熱性廃棄物の発熱を低減させ、その保管、利用を容易かつ安全なものとすることができる発熱性廃棄物の処理方法を提供することを目的とする。
【課題を解決するための手段】
【０００７】
上記の如き従来の問題を解決し、所期の目的を達成するための本発明の特徴は、ゼオライトを含む発熱性廃棄物の発熱を低減させるために、該発熱性廃棄物を加熱処理後、速やかに冷却処理を行うことを特徴とするゼオライトを含む発熱性廃棄物の処理方法であることにある。
これらの処理により、発熱原因であるゼオライトの結晶構造が変化すること、または発熱原因である細孔が閉塞することによって、発熱が低減されると推測される。
【０００８】
即ち、本発明に係るゼオライトを含む発熱性廃棄物の処理方法は次のものである。
〔１〕  ゼオライトを含む発熱性廃棄物を加熱処理後、冷却処理を行うことを特徴とするゼオライトを含む発熱性廃棄物の処理方法。
〔２〕  前記加熱処理は、３００℃以上の温度で行う加熱処理であることを特徴とする〔１〕に記載のゼオライトを含む発熱性廃棄物の処理方法。
〔３〕  前記加熱処理は、６００℃以上の温度で1時間以上行う加熱処理であることを特徴とする〔２〕に記載のゼオライトを含む発熱性廃棄物の処理方法。
〔４〕  前記冷却処理は、水冷及び／又は空冷による冷却処理であることを特徴とする〔１〕、〔２〕又は〔３〕のいずれかに記載のゼオライトを含む発熱性廃棄物の処理方法。
【発明の効果】
【０００９】
本発明の上記の処理方法によれば、ゼオライトを含む発熱性廃棄物はその発熱が低減され、水分と接触しても発熱する危険性がなくなる。したがって、本発明の処理方法によって処理されたゼオライトを含む発熱性廃棄物は、水分との接触が想定される設備もしくは施設に積上げて保管できる、或いは水分を有する他の物質と混合しても発熱の危険性なしに処理することが可能になる。
その結果、従来の水よけの屋根を設置するもしくは屋内に保管し、水分との接触を避ける場合に比べて、保管条件に囚われないため、安全性が改善するといった効果が生じる。また、処理された発熱性廃棄物は成分組成が大きく変化することがないため、そのままセメント原料として容易かつ安全に利用でき、セメント品質を低下させることがない。
【発明を実施するための形態】
【００１０】
以下、上記した本発明に係るゼオライトを含む発熱性廃棄物の処理方法の好適な実施の形態を、実施例に基づいて詳細に説明する。
【００１１】
ゼオライトを含む発熱性廃棄物の加熱処理において、加熱温度は３００℃以上であることが好ましく、６００℃以上で１時間以上行うことがより好ましい。
加熱処理設備としては、ロータリーキルン、流動床炉、ストーカ炉、液中燃焼炉、溶融炉、電気炉等の加熱処理設備を用いることができる。
【００１２】
更に、ゼオライトを含む発熱性廃棄物の冷却処理において、冷却方法は水冷もしくは空冷のいずれか、又は両者を組合わせた冷却処理が好ましく、水冷処理であることがより好ましい。
水冷とは、水に浸漬するまたは散水し、冷却することをいう。空冷とは、大気中にて５０℃／分以上の冷却速度で冷却することをいう。
冷却処理設備としては、水冷処理の場合、水槽による水没冷却、スプリンクラーによる散水冷却、細孔ノズルによる噴霧冷却等の冷却処理設備を用いることができる。また、空冷処理の場合、電動ファンによる空気冷却、クーラーなどによる冷気冷却、ファンを利用せずに大気中に静置する自然冷却等を用いることができる。
【００１３】
尚、ゼオライトは、吸着、吸湿、触媒、脱臭、土壌改良等に使用され、これらの用途で発生したゼオライトを含む発熱性廃棄物に対し、本発明の処理方法が好適に適用される。該ゼオライトを含む発熱性廃棄物中のゼオライトの含有量が４０質量％以上の場合、とりわけ６０質量％以上の場合に、本発明の処理方法の効果が顕著である。
【実施例１】
【００１４】
ゼオライトを含む発熱性廃棄物として、加水時に発熱するゼオライト廃棄物を表１に示す温度（加熱時間は１５時間）に設定した電気炉で加熱処理した後、水冷処理を行った。水冷処理は、該ゼオライト廃棄物の５０倍の重量の水を充填したビーカーにゼオライト廃棄物を浸漬させ、冷却する方法を用いた。また、未処理のゼオライト廃棄物および上記処理を行ったゼオライト廃棄物について、水分と接触した際の発熱の程度を評価するため、１０５℃で乾燥し、絶乾状態にした後、ゼオライト廃棄物１００重量部を、デュワー瓶に採取し、水５重量部を添加し、加水時の最高温度を測定する方法を用いた。
なお、室温および水温はともに２０℃であり、比較のために、未処理の場合を比較例１として、表１に示す。
【００１５】
（使用した発熱性廃棄物）
ゼオライトを主成分とするゼオライト廃棄物（ゼオライト含有量６０質量％）
【００１６】
【表１】
2010214351.tif 000002
【００１７】
加熱処理および水冷処理を行った実施例１−１〜実施例１−４の場合、加水時の最高温度は４０℃以下となり、ゼオライト廃棄物の発熱が低減されることが確認された。
【実施例２】
【００１８】
ゼオライトを含む発熱性廃棄物として、加水時に発熱するゼオライト廃棄物を表２に示す条件に設定した電気炉で加熱処理した後、水冷処理による冷却処理を行った。水冷処理は、該ゼオライト廃棄物の５０倍の重量の水を充填したビーカーにゼオライト廃棄物を浸漬させ、冷却する方法を用いた。また、未処理のゼオライト廃棄物および上記処理を行ったゼオライト廃棄物について、水分と接触した際の発熱の程度を評価するため、１０５℃で乾燥し、絶乾状態にした後、ゼオライト廃棄物１００重量部を、デュワー瓶に採取し、水５重量部を添加し、加水時の最高温度を測定する方法を用いた。
なお、室温および水温はともに２０℃であり、比較のために、未処理の場合を比較例２として、表２に示す。
【００１９】
【表２】
2010214351.tif 000003
【００２０】
加熱処理を６００℃で１時間以上行った後、水冷処理を行った実施例２−１〜実施例２−３の場合、加水時の最高温度は４０℃以下となり、ゼオライトの発熱が低減されることが確認された。
【実施例３】
【００２１】
ゼオライトを含む発熱性廃棄物として、加水時に発熱するゼオライト廃棄物を表３に示す条件に設定した電気炉で加熱処理した後、空冷処理による冷却処理を行った。空冷処理は、加熱処理が終了したゼオライト廃棄物を、大気中に静置し、冷却する方法を用いた。また、未処理のゼオライト廃棄物および上記処理を行ったゼオライト廃棄物について、水分と接触した際の発熱の程度を評価するため、１０５℃で乾燥し、絶乾状態にした後、ゼオライト廃棄物１００重量部を、デュワー瓶に採取し、水５重量部を添加し、加水時の最高温度を測定する方法を用いた。
なお、室温および水温はともに２０℃であり、比較のために、未処理の場合を比較例３として、表３に示す。
【００２２】
【表３】
2010214351.tif 000004
【００２３】
加熱処理を６００℃で１時間以上行った後、空冷処理を行った実施例３−１〜実施例３−３の場合、加水時の最高温度は４０℃以下となり、ゼオライトの発熱が低減されることが確認された。
【００２４】
以上、本発明に係る発熱性廃棄物の処理方法の好適な実施の形態を説明したが、本発明は、何ら既述の実施の形態に限定されず、特許請求の範囲に記載した本発明の技術的思想の範囲内において、種々の変更が可能であることは当然である。